ЖИДКОСТЕКОЛЬНАЯ ПАСТА
LIQUID GLASS PASTE

Изобретение касается составов жидкостекольных паст, которые могут быть использованы для нанесения на поверхность железобетонных стеновых панелей.
Известна жидкостекольная паста, включающая, мас.%: жидкое стекло 30,0-70,0; молотый наполнитель (гранит) 30,0-70,0 [1]. Применение такой пасты позволяет получать покрытие ограниченной цветовой гаммы (цвет используемого гранита) с невысокой прочностью сцепления с поверхностью бетона.
Задачей изобретения является получение прочно закрепленного на поверхности бетона защитно-декоративного покрытия, расширение его цветовой гаммы.
Технический результат достигается тем, что жидкостекольная паста, включающая жидкое стекло, дополнительно содержит кварцевый песок, молотое стекло, измельченное минеральное волокно при следующем соотношении компонентов, мас.%: жидкое стекло 70,5-73,5; кварцевый песок 9,5-10,0; молотое стекло 16,0-19,0; измельченное минеральное волокно 0,5-1,0.
В составе жидкостекольной пасты может быть использовано любое (натриевое, калиевое) жидкое стекло.
Может быть использован кварцевый песок с модулем крупности не более 2.
Возможно применение любого силикатного стекла (тарного, светотехнического, листового, сортового, медицинского, электровакуумного, оптического и др., взятого в любых соотношениях), размолотого до полного прохождения через сетку 2,5.
Может быть использовано любое минеральное волокно (стеклянное, асбестовое, базальтовое), измельченное на отрезки 2-7 мм. Составы жидкостекольной пасты приведены в таблице.
Таблица
Компоненты
Содержание, мас.% в составах
1
2
3
Жидкое стекло
70,5
72,0
73,5
Кварцевый песок
10,0
9,75
9,5
Молотое стекло
19,0
17,5
16,0
Измельченное минеральное волокно
0,5
0,75
1,0
Прочность сцепления с бетоном, кг/см<sup>2</sup>
~9
~9
~9
Ниже приведен пример получения жидкостекольной пасты для изготовления декоративного заполнителя.
2
2
Подготовленные кварцевый песок, молотое стекло (светотехническое, листовое, тарное, взятое в равных долях), измельченное минеральное волокно (стеклянное) смешивают, добавляют натриевое жидкое стекло (SiO:NaO=2,8) и готовят жидкостекольную пасту.
Пасту наносят на поверхность железобетонной стеновой панели и оставляют до затвердевания. В результате получают прочно закрепленное на поверхности бетона многоцветное защитно-декоративное покрытие.
Источники информации
1. А.с. №1648009 СССР, 1991.